(57)【要約】【課題】  多重反射の影響を低減できる多層光記録媒体の構造の最適化を図る。【解決手段】  ５つの情報記録層と、各情報記録層の間に設けられた光透過性を有するスペーサ層とを備え、隣り合う情報記録層のスペーサ層の厚さのうち、光入射側から２番目に遠い第２情報記録層と３番目に遠い第３情報記録層との間のスペーサ層の厚さが他のスペーサ層の厚さと異なり、該他のスペーサ層の厚さが互いに略等しく、且つ、光入射側から５番目に遠い第５情報記録層の光入射側から見た反射率が光入射側とは反対側から見た反射率より高い多層光記録媒体を提供することにより上記課題を解決する。【選択図】  図１
2008293572.tif 000002
【特許請求の範囲】
【請求項１】
所定方向から光を照射して情報の記録再生を行う多層光記録媒体であって、
第１〜第５の情報記録層と、
各情報記録層の間に設けられた光透過性を有するスペーサ層とを備え、
光入射側から２番目に遠い第２情報記録層と３番目に遠い第３情報記録層との間のスペーサ層の厚さが、他のスペーサ層の厚さと異なり、該他のスペーサ層の厚さが互いに略等しく、且つ、光入射側から５番目に遠い第５情報記録層の光入射側から見た反射率が光入射側とは反対側から見た反射率より高いことを特徴とする多層光記録媒体。
【請求項２】
第２情報記録層と第３情報記録層との間の上記スペーサ層の厚さが、上記他のスペーサ層の厚さより厚いことを特徴とする請求項１に記載の多層光記録媒体。
【請求項３】
第３情報記録層及びそれより光入射側に位置する情報記録層の光入射側から見た反射率が、光入射側とは反対側から見た反射率より高いことを特徴とする請求項１または２に記載の多層光記録媒体。
【請求項４】
第５情報記録層のみで、光入射側から見た反射率が、光入射側とは反対側から見た反射率より高いことを特徴とする請求項１または２に記載の多層光記録媒体。
【請求項５】
第２情報記録層と第３情報記録層との間の上記スペーサ層の厚さと、上記他のスペーサ層の厚さとの差が２μｍ以上であることを特徴とする請求項１〜４のいずれか一項に記載の多層光記録媒体。
【請求項６】
光を所定の情報記録層に集光した際の所定の情報記録層からの戻り光の検出光量をＲｍとし、その際の所定の情報記録層より光入射側に位置する情報記録層間の多重反射により発生する不要光の検出光量をＲｇとしたときに、所定の情報記録層に光を集光した際の該不要光によるクロストーク値ＣＴ＝１０×ｌｏｇ（Ｒｇ／Ｒｍ）が−２７ｄＢ以下であることを特徴とする請求項１〜５のいずれか一項に記載の多層光記録媒体。
【請求項７】
情報記録層の数が６層であり、各情報記録層の実効反射率が３．０％以下であることを特徴とする請求項１〜６のいずれか一項に記載の多層光記録媒体。
【請求項８】
第３情報記録層及びそれより光入射側に位置する情報記録層のうち少なくとも一つの情報記録層が、第１誘電体層と、第１誘電体層より光入射側から遠い位置に設けられた第２誘電体層と、第１及び第２誘電体層の間に設けられた記録層とを備え、第１誘電体層の厚さが第２誘電体層の厚さより厚く、且つ、第１及び第２誘電体層の屈折率が上記スペーサ層の屈折率より大きいことを特徴とする請求項１〜７のいずれか一項に記載の多層光記録媒体。
【発明の詳細な説明】
【技術分野】
【０００１】
本発明は、複数の情報記録層を備える多層光記録媒体に関し、特に、透明なスペーサ層を介して５層以上の情報記録層が積層された多層光記録媒体に関する。
【背景技術】
【０００２】
従来、マルチメディア化に対応して、大量のデータを高密度で記録し、かつ迅速に記録再生する情報記録媒体として、光情報記録媒体（光ディスク）が開発されてきた。このような光ディスクとしては、例えば、ＣＤまたはレーザーディスク等のようにディスク製作時にスタンピングされた情報の再生のみが行われる再生専用型ディスク、ＣＤ−Ｒ等のように一回だけの記録を可能とした追記型ディスク、光磁気記録方式や相変化記録方式を用いてデータの書き換え消去が複数回可能な書き換え型ディスク等が開発されている。
【０００３】
これらの光ディスクへのデータの記録、及び、記録されたデータの再生は、レーザ光を対物レンズを用いて回折限界にまで絞り込んだ光スポットを光ディスクに照射して行われる。この光スポットの径は、レーザ光の波長λと対物レンズの開口数ＮＡとした場合、λ／ＮＡ程度となる。近年の光ディスクの大容量化の要求に応えるべく、これらの光ディスク製品は高密度化され、これらに情報を記録再生するための光ヘッド装置は、光ディスク面上に集光するスポット径を小さくする必要があるために、レーザ光源の波長を６５０ｎｍまたは６３５ｎｍとしたり、対物レンズの開口数（ＮＡ）を０．６にしている。また、最近では、光記録において、レーザ光源の波長を４００ｎｍ程度とし、ＮＡを０．６５以上とすることにより、さらに大きな記録密度を得る技術も開発されている。
【０００４】
また、最近、上述した技術以外の新しい大容量化技術として、記録媒体の厚さ方向（深さ方向）への記録により更なる大容量化を図る方法も提案されている。その一つの方法として、複数の情報記録層を積み重ねる方法（多層型記録媒体の利用）がある。
【０００５】
多層型の光記録媒体としては、現在、２層再生専用型光ディスク（２層ＤＶＤ−ＲＯＭ）や２層追記型光ディスク（２層ＤＶＤ−Ｒ等）がすでに商品化されており、同様に、２層書き換え型光ディスクも開発が進められている。また、３層以上の情報記録層を有する多層光記録媒体では、情報記録層間における多重反射（いわゆる層間クロストーク）の影響を低減する為に、隣り合う情報記録層間に設けるスペーサの厚さを変える方式も検討されている（例えば、特許文献１参照）。例えば、４層の場合には３つのスペーサの厚さを調整することにより、情報記録層間での多重反射を効果的に抑制している。
【０００６】
【特許文献１】特開２００４−２１３７２０号公報
【発明の開示】
【発明が解決しようとする課題】
【０００７】
上述した情報記録層を多層化して大容量化を図る技術では、情報記録層の層数を増やすことにより容易に大容量化を図ることが可能であるが、情報記録層の層数を増えるほど（例えば、５層以上となると）、層間の多重反射も複雑となり、情報記録層間のスペーサの厚さ調整も複雑になる。本発明はこの課題を解決するためになされたものであり、本発明の目的は、５層以上の情報記録層を備えた多層光記録媒体において、より簡易な構造で多重反射の影響を小さすることができる構造を有する多層光記録媒体を提供することである。
【課題を解決するための手段】
【０００８】
本発明の態様に従えば、所定方向から光を照射して情報の記録再生を行う多層光記録媒体であって、第１〜第５の情報記録層と、各情報記録層の間に設けられた光透過性を有するスペーサ層とを備え、光入射側から２番目に遠い第２情報記録層と３番目に遠い第３情報記録層との間のスペーサ層の厚さが、他のスペーサ層の厚さと異なり、該他のスペーサ層の厚さが互いに略等しく、且つ、光入射側から５番目に遠い第５情報記録層の光入射側から見た反射率が光入射側とは反対側から見た反射率より高いことを特徴とする多層光記録媒体が提供される。
【０００９】
本発明者らは、５層以上の情報記録層を備えた多層光記録媒体では、情報記録層間の多重反射の問題だけでなく、次のような問題も生じることを見出した。多層光記録媒体において隣り合う情報記録層間の層間クロストークを考慮すると、情報記録層間の全てのスペーサ層の厚さ（層間距離）を少なくとも１０μｍ程度にする必要がある。更に、通常、多層光記録媒体では光入射側にカバー層が設けられるが、チルトマージンや球面収差補正の許容範囲を考慮して、現状では、カバー層表面から、光入射側から最も遠い位置に配置された情報記録層まで距離を１００μｍ程度にする必要がある。それゆえ、例えば、ＢＤ（Ｂｌｕｅ−ｒａｙ  Ｄｉｓｃ）のように情報記録層間の距離（スペーサ層の厚さ）を２０μｍ程度として情報記録層を５層設けた場合、光入射側に最も近い情報記録層から光入射側に最も遠い情報記録層までのトータルの厚さは約８０μｍとなり、カバー層の厚みは２０μｍ程度しか確保することができない。しかしながら、カバー層の厚みは、ゴミなどによる欠陥の問題等があり、あまり薄くできない。また、カバー層を厚くすると、カバー層表面から、光入射側から最も遠い位置に配置された情報記録層まで距離が厚くなり、球面収差補正が困難となる。
【００１０】
従って、多層光記録媒体においてカバー層の厚みを十分確保しつつ、球面収差補正等の課題も解決するためには、光入射側に最も近い情報記録層から光入射側に最も遠い情報記録層までのトータルの厚さをできるだけ薄くする必要がある。例えば、６層の情報記録層を備える多層光記録媒体では、現在のドライブの性能等を考慮すると、光入射側に最も近い情報記録層から光入射側に最も遠い情報記録層までのトータルの厚さの上限は約７５μｍ程度になる。また、一般的には、製造マージンや記録再生系のサーボマージンなどを考慮すると、すべてのスペーサ層の厚さを揃えることが好ましい。
【００１１】
また、従来技術（例えば、特許文献１に記載の技術等）では、情報記録層間の多重反射による層間クロストークを低減するために、例えば、図３（ｂ）に示すように、隣り合うスペーサの厚さが互い異なるような構成の多層光記録媒体が提案されている。このような構成を有する５層以上の情報記録層を有する光記録媒体では、スペーサの厚みが２種類以上必要となる。それゆえ、図３（ｂ）に示すような多層光記録媒体では、例えば、図３（ａ）に示すような全てのスペーサが薄い厚さのスペーサで構成された多層光記録媒体に比べて、光入射側に最も近い情報記録層（図３（ｂ）中のＬ５）から光入射側に最も遠い情報記録層（図３（ｂ）中のＬ０）までのトータルの厚さが厚くなり、隣り合うスペーサの厚さの差によっては球面収差の影響で、光入射側から一番遠い情報記録層への光ビームの焦点合わせができなくなってしまう恐れがある。このような問題は、現状のドライブ性能を考えると、特に、情報記録層が５層以上の場合に顕著となる。
【００１２】
本発明は、情報記録層間の多重反射の影響を低減するとともに、上記課題を解決するためになされたものである。本発明の多層光記録媒体では、情報記録層間の多重反射の影響を低減するとともに、上記課題を解決するために、光入射側から２番目に遠い第２情報記録層と３番目に遠い第３情報記録層との間のスペーサ層の厚さのみを他のスペーサ層の厚さとは変え、且つ、光入射側から５番目に遠い第５情報記録層において光入射側から見た反射率が光入射側とは反対側から見た反射率より高くなるような構成にした。このような構成により上記課題を解決できる理由を以下に説明する。
【００１３】
ここで、まず、一例として、情報記録層を６層備えた多層光記録媒体における情報記録層間の多重反射による不要光（ゴーストスポット）の発生形態について図４を用いて説明する。図４は、６層光記録媒体の再生特性に影響を与える主な不要光の発生形態（モード）を示した図である。図４では、光入射側から遠い情報記録層からＬ０層，Ｌ１層，Ｌ２層…Ｌ５層とし、各情報記録層間のスペーサ層は同じ厚さとした６層光記録媒体における不要光の発生形態（モード）を示した図である。
【００１４】
また、図４中の表記「ＭＯＤＥｋ＿ｍｎ」の不要光とは、Ｌｋ層に光を照射した際に（Ｌｋ層に光を集光して情報再生を行った際に）、Ｌｋ層より光入射側に位置するＬｍ層で反射した光がＬｍ層より光入射側に位置するＬｎ層で焦点を結び（集光され）、次いで、その光がＬｎ層で反射して再度Ｌｍ層に戻り、その後、信号光（Ｌｋ層からの反射光）と同一経路で検出される不要光のことである。より具体的には、例えば、図４（ａ）に示した「ＭＯＤＥ０＿１２」は、光４をＬ０層に照射して情報再生を行った際に、Ｌ０層より光入射側に位置するＬ１層からの反射光４’がＬ１層より光入射側に位置するＬ２層で集光され、Ｌ２層で集光された光がＬ２層で反射して再度Ｌ１層に戻り、その後、信号光４と同一経路で検出される形態（モード）の不要光を示している。なお、図４に示した不要光のモード以外のモード、例えば、複数回多重反射した後、再生しようとする情報記録層以外の情報記録層で集光し（焦点を結んで）、戻ってくる不要光も存在するが、本発明者らの検討によれば、それらの不要光は複数回多重反射するので、光強度も非常に小さくなり、再生特性に与える影響も非常に小さくなるので、ここでは無視している。
【００１５】
図４に示した６層光記録媒体において、多重反射による不要光の影響をシミュレーションで調べた結果を図５に示した。図５は、所定の情報記録層に光を照射した際の再生信号に対する図４に示した各モードの不要光の相対強度をｄＢ表示したグラフである。図５中の縦軸のゴーストスポットクロストークのｄＢ値は、所定の情報記録層に光を照射した際の戻り光の信号強度Ｉｓとし、その際の不要光の信号強度をＩｎとしたときに、計算式１０×ｌｏｇ（Ｉｎ／Ｉｓ）で求めた値である。図５の結果を見る限り、ＭＯＤＥ１＿３５（図５中の□印）及びＭＯＤＥ３＿４５（図５中の△印）が他のモードに比べてクロストーク値が低く、影響が小さいことが分かる。実際、ＭＯＤＥ１＿３５及びＭＯＤＥ３＿４５では、図５に示すように、情報記録層Ｌ１及びＬ３の実効反射率（図５中のメインスポット反射率）を３．０％以下にした場合には、クロストーク値が−２７ｄＢ以下となり、この場合、後述するように、再生信号のジッタ値は１０％以下となり、情報記録層Ｌ１及びＬ３の再生特性に大きな影響を与えないことが分かっている。
【００１６】
上述したような種々のモードの不要光に対して、本発明の多層光記録媒体では、光入射側から２番目に遠い第２情報記録層（例えば、図４中のＬ１層）と３番目に遠い第３情報記録層（例えば、図４中のＬ２層）との間のスペーサ層の厚さ（層間距離）のみが他のスペーサ層の厚さとは異なるので、例えば、図４（ａ）〜図４（ｄ）に示すような不要光は発生せず、情報記録層間の多重反射による不要光の影響が小さくなる。このことを、図４（ｂ）のモード（ＭＯＤＥ０＿２４）を例に取り、図６を用いてより具体的に説明する。例えば、図６に示すように、Ｌ１層（第２情報記録層）とＬ２層（第３情報記録層）との間のスペーサ層の厚さｔ１を、他のスペーサ層の厚さ（ｔ０及びｔ２〜ｔ４）より大きくすると、光４をＬ０層に照射した際、Ｌ２層で反射した光（図６中の破線）はＬ４層で集光されない（焦点を結ばない）。それゆえ、本発明の多層光記録媒体では、図４（ｂ）に示すようなモードの不要光が発生なくなる。すなわち、本発明の多層光記録媒体では、例えば、図４（ａ）〜図４（ｄ）に示すような不要光はデフォーカスされ、再生特性に対する不要光の影響が小さくなる。
【００１７】
また、本発明の多重光記録媒体では、光入射側から５番目に遠い第５情報記録層（例えば、図４中のＬ４層）の光入射側から見た反射率が、第５情報記録層の光入射側とは反対側から見た反射率より高くなるような構造、すなわち、第５情報記録層の光入射側とは反対側の表面を反射防止構造（ＡＲ（Ａｎｔｉ−Ｒｅｆｌｅｃｔｉｏｎ）構造）にしている。それゆえ、Ｌ４層（第５情報記録層）に集光される不要光、例えば、図４（ｂ）及び（ｅ）に示すような不要光（ＭＯＤＥ０＿２４及びＭＯＤＥ２＿３４）のＬ４層における反射を抑制することができる。その結果、本発明の多重光記録媒体では、図４（ｂ）及び（ｅ）に示すようなモードの不要光を低減することができる。なお、ここでいう、各情報記録層の「反射率」とは、複数の情報記録層を積層しない状態（単層状態）での各情報記録層の未記録部分の反射率のことをいう。
【００１８】
なお、上記説明では６層光記録媒体を例にとり説明したが、情報記録層を５層以上有する多層光記録媒体であれば、少なくとも図４（ａ）、（ｂ）、（ｃ）及び（ｅ）に示したモードの不要光は発生するので、情報記録層を５層または７層以上有する多層光記録媒体に対して本発明を適用した場合でも、同様の原理でそれらの不要光が抑制できる。
【００１９】
なお、上述したように、本発明者らの検証では、図４（ｆ）に示すようなＬ５層（第６情報記録層）に反射光が集光されるような不要光（ＭＯＤＥ３＿４５）の影響は小さいことが分かっているが、図４（ｆ）に示すような不要光の影響を低減するために、Ｌ５層の光入射側から見た反射率を、光入射側とは反対側から見た反射率より高くなるような構造（ＡＲ構造）にしても良い。
【００２０】
さらに、本発明の多層光記録媒体では、光入射側から２番目に遠い第２情報記録層と３番目に遠い第３情報記録層との間のスペーサ層の厚さ（図６中のｔ１）のみを他のスペーサ層の厚さとは変えているので、光入射側に最も近い情報記録層から光入射側に最も遠い情報記録層までのトータルの厚さの増大を最小限にすることができる。それゆえ、本発明の多層光記録媒体では、球面収差補正が容易となり且つ十分な厚みのカバー層を設けることができる。
【００２１】
本発明の多層光記録媒体では、第２情報記録層と第３情報記録層との間の上記スペーサ層の厚さが、上記他のスペーサ層の厚さより厚いことが好ましい。
【００２２】
本発明の多層光記録媒体では、第３情報記録層及びそれより光入射側に位置する情報記録層の光入射側から見た反射率が、光入射側とは反対側から見た反射率より高いことが好ましい。
【００２３】
本発明の多層光記録媒体では、第５情報記録層のみで、光入射側から見た反射率が、光入射側とは反対側から見た反射率より高いことが好ましい。
【００２４】
本発明の多層光記録媒体では、第２情報記録層と第３情報記録層との間の上記スペーサ層の厚さと、上記他のスペーサ層の厚さとの差が２μｍ以上であることが好ましい。なお、第２情報記録層と第３情報記録層との間のスペーサ層の厚さと、他のスペーサ層の厚さとの差の上限値は、情報記録層の層数、用いるドライブの球面収差補正の性能等に応じて変化し得るが、例えば、現在のドライブ性能では、６層光記録媒体においては、その上限値は１５μｍ程度である。
【００２５】
本発明の多層光記録媒体では、光を所定の情報記録層に集光した際の所定の情報記録層からの戻り光の検出光量をＲｍとし、その際の所定の情報記録層より光入射側に位置する情報記録層間の多重反射により発生する不要光の検出光量をＲｇとしたときに、所定の情報記録層に光を集光した際の該不要光によるクロストーク値ＣＴ＝１０×ｌｏｇ（Ｒｇ／Ｒｍ）が−２７ｄＢ以下であることが好ましい。
【００２６】
本発明の多層光記録媒体では、情報記録層の数が６層であり、各情報記録層の実効反射率が３．０％以下であることが好ましい。なお、ここでいう情報記録層の「実効反射率」とは、全ての情報記録層を積層した状態（製造後の多層光記録媒体）で、所定の情報記録層に光を集光した際の光入射側から見た該所定の情報記録層の未記録部分の反射率のことである。
【００２７】
本発明者らの検証により、各情報記録層の実効反射率を３．０％以下にすることにより、不要光のクロストーク値が−２７ｄＢ以下となり、不要光の影響を低減できることが分かった。なお、各情報記録層の実効反射率が３．０％より大きくなると、信号光の強度も増大するが、同時に不要光の信号強度も大きくなるので好ましくない。また、各情報記録層の実効反射率を小さくすれば不要光の影響を低減できるが、実効反射率が小さすぎると情報の読み取りも困難になる。それゆえ、各情報記録層の実効反射率の下限値はドライブの信号検出の性能により変わり得るが、現状のドライブ性能では、少なくとも２％程度の実効反射率は必要である。
【００２８】
本発明の多層光記録媒体では、第３情報記録層及びそれより光入射側に位置する情報記録層のうち少なくとも一つの情報記録層が、第１誘電体層と、第１誘電体層より光入射側から遠い位置に設けられた第２誘電体層と、第１及び第２誘電体層の間に設けられた記録層とを備え、第１誘電体層の厚さが第２誘電体層の厚さより厚く、且つ、第１及び第２誘電体層の屈折率が上記スペーサ層の屈折率より大きいことが好ましい。
【発明の効果】
【００２９】
本発明の多層光記録媒体によれば、光入射側から２番目に遠い第２情報記録層と３番目に遠い第３情報記録層との間のスペーサ層の厚さと、他のスペーサ層の厚さとが異なり、該他のスペーサ層の厚さが互いに略等しく、且つ、光入射側から５番目に遠い第５情報記録層の光入射側から見た反射率が光入射側とは反対側から見た反射率より高くなるような構成にすることにより、各情報記録層間の多重反射の影響を軽減するとともに、光入射側に最も近い情報記録層から光入射側に最も遠い情報記録層までのトータルの厚さをできる限り薄くすることができる。それゆえ、本発明の多層光記録媒体では、より簡易な構造で、各情報記録層間の多重反射の影響を軽減するとともに、球面収差補正が容易となり、多層記録媒体の作製マージンが増え且つ安価な多層光記録媒体を提供することができる。
【発明を実施するための最良の形態】
【００３０】
以下に、本発明の多層光記録媒体の実施例を図面を参照しながら具体的に説明するが、本発明はこれに限定されない。
【実施例１】
【００３１】
［媒体構成］
実施例１では追記可能な６層光記録媒体について説明する。この例の６層光記録媒体の概略構成を図１に示した。この例の６層光記録媒体１００は、図１の左図に示すように、基板１と、基板１上に形成された６つの情報記録層Ｌ０〜Ｌ５（以下、それぞれＬ０層〜Ｌ５層ともいう）と、各情報記録層間に設けられたスペーサ層１０〜１４と、Ｌ５層上に設けられたカバー層２とから構成される。なお、この例の６層光記録媒体１００では、図１に示すように、カバー層２側からレーザ光４が入射され、光入射側から、Ｌ５層，Ｌ４層（第５情報記録層），Ｌ３層，Ｌ２層（第３情報記録層），Ｌ１層（第２情報記録層）及びＬ０層をこの順で配置した。レーザ光４は、対物レンズ３を介して６層光記録媒体１００に照射される。この例では、レーザ光４の波長は４０５ｎｍとし、対物レンズ３の開口数ＮＡは０．８５とした。
【００３２】
この例では、基板１に、厚さ１．１ｍｍの透明基板を用いた。なお、図１の右図に示すように、基板１のＬ０層側の表面には溝１ａを形成した。また、この例では、スペーサ層１０〜１４は紫外線硬化型樹脂（屈折率１．６）により形成し、Ｌ１層とＬ２層との間のスペーサ層１１の厚さ（第２情報記録層と第３情報記録層との間のスペーサ層の厚さ）ｔ１を１７μｍとし、その他のスペーサ層１０，１２，１３及び１４の厚さ（他のスペーサ層の厚さ）は全て１２μｍとした。また、カバー層はポリカーボネートシートで形成し、その厚さは３５μｍとした。
【００３３】
この例の６層光記録媒体１００では、カバー層２の表面から、光入射側から最も遠い位置に配置されている情報記録層（Ｌ０層）までの距離は、約１００μｍ程度（３５μｍ＋１７μｍ＋１２μｍ×４）となる。それゆえ、この例の６層光記録媒体では、光入射側に最も近い情報記録層から光入射側に最も遠い情報記録層までのトータルの厚さを球面収差補正が十分容易に行えるような厚さにすることができ、作製マージンを増大させることができる。また、この例では、Ｌ１層とＬ２層との間のスペーサ層１１の厚さのみを変えているので、より簡易な構造で且つ安価な多層光記録媒体を提供することができる。なお、上記厚さ計算では、下記表１に示すように、各情報記録層Ｌ０〜Ｌ５の厚さ（数十ｎｍ）が、スペーサ層の厚さに比べると非常に薄いので無視して計算している。
【００３４】
また、この例では、Ｌ０層の構成を、図１の右図に示すように、反射層１０４上に、第２誘電体層１０３、熱吸収層１０２及び第１誘電体層をこの順で積層した構成とした。また、Ｌ１層もＬ０層と同様の構成とした。Ｌ２層〜Ｌ５層は、第２誘電体層、熱吸収層及び第１誘電体層をこの順で積層した構成（すなわち、図１の右図中の反射層１０３が無い構成）とした。なお、この例では、各情報記録層の熱吸収層はＢｉＧｅの窒化膜で形成し、第１及び第２誘電体層はＺｎＳ−ＳｉＯ２膜で形成し、そして、反射膜はＡｇＰｄＣｕ膜で形成した。この例で用いた６層光記録媒体１００の熱吸収層、第１及び第２誘電体層、並びに、反射層の膜厚、屈折率ｎ及び吸収係数ｋの詳細は、下記表１にまとめた。
【００３５】
【表１】
2008293572.tif 000003
【００３６】
なお、この例では、表１に示すように、Ｌ１層〜Ｌ５層において、第２誘電体層の厚さを第１誘電体層の厚さより厚くして、各情報記録層の光入射側から見た反射率が、光入射側とは反対側から見た反射率より大きくなるようにした（各情報記録層の光入射側とは反対側の表面を反射防止構造にした）。それゆえ、表１中の各情報記録層の順入射単層未記録部反射率（各情報記録層の光入射側から見た反射率）は、逆入射単層未記録部反射率（光入射側とは反対側から見た反射率）より大きくなっている。
【００３７】
図４（ａ）〜（ｆ）に示すような不要光は、不要光が焦点を結ぶ情報記録層（Ｌ２層〜Ｌ５層）の光入射側からみて反対側の面から反射される光により発生し、不要光が焦点を結ぶ情報記録層の光入射側とは反対側から見た反射率（表１中の逆入射単層未記録部反射率）に比例して大きくなるので、不要光の低減には、不要光が焦点を結ぶ情報記録層の逆入射単層反射率を低減する事が重要である。それゆえ、この例のように、逆入射単層未記録部反射率が順入射単層未記録部反射率より小さくなるような構成（反射防止構造）にすることにより、不要光の信号強度を小さくすることができ、不要光の影響を低減することができる。
【００３８】
なお、この例では、順入射単層未記録部反射率を、逆入射単層未記録部反射率より高くするために、スペーサ層（屈折率１．６）より屈折率が大きい第１及び第２誘電体層（屈折率２．３）で熱吸収層を挟み、且つ、光入射側に位置する第１誘電体層の膜厚を光入射側とは反対側に位置する第２誘電体層の膜厚を厚くする構成としたが、本発明はこれに限定されない。スペーサ層より屈折率の小さい材料（例えば、屈折率１．４程度のフッ化マグネシウム）で第１及び第２誘電体層を形成した場合には、光入射側に位置する第１誘電体層の膜厚を光入射側とは反対側に位置する第２誘電体層の膜厚を薄くすることにより、順入射単層未記録部反射率を、逆入射単層未記録部反射率より高くすることができる。
【００３９】
また、この例では、表１に示すように、情報記録再生装置で検出される各情報記録層の未記録部の実効反射率（表１中の未記録部検出反射率）が、いずれも約２．７％になるように、各情報記録層の第１及び第２誘電体の膜厚を制御した。
【００４０】
［評価結果］
上記構成の６層光記録媒体において、情報再生時の情報記録層間の多重反射による不要光の影響を調べた。具体的には、６層記録媒体では、図４に示したように、不要光の影響が発生するのはＬ０層〜Ｌ３層の再生時であるので、Ｌ０層〜Ｌ３層の再生時における不要光のクロストーク値ＣＴ（以下、単に不要光クロストークともいう）を求めた。なお、不要光クロストークＣＴは、計算式ＣＴ＝１０×ｌｏｇ（Ｒｇ／Ｒｍ）で求めた。式中のＲｍは、再生光を所定の情報記録層（Ｌ０層〜Ｌ３層のいずれか）に照射した際の所定の情報記録層からの戻り光の検出光量であり、Ｒｇは所定の情報記録層より光入射側に位置する情報記録層間の多重反射により発生する不要光の検出光量である。上記評価結果を上記表１の右端欄（表１のｔ１＝１７μｍの欄）に記載した。
【００４１】
なお、この例では、比較のため、Ｌ１層とＬ２層との間のスペーサ層の厚さｔ１を他のスペーサ層の厚さ（ｔ０，ｔ２〜ｔ４）と同じ厚さ（ｔ１＝１２μｍ）にし、且つ、その他の構造は実施例１と同様にした６層光記録媒体（比較例１）の不要光クロストークも求め、その結果を表１に併せて記載した（表１のｔ１＝１２μｍの欄）。
【００４２】
表１から明らかなように、この例の６層光記録媒体では、Ｌ０層及びＬ１層の情報再生時の不要光クロストークはいずれも−４０ｄＢ以下となった。また、Ｌ２層及びＬ３層の情報再生時の不要光クロストークはそれぞれ−３０ｄＢ及び−３２ｄＢとなった。すなわち、この例の６層光記録媒体では、Ｌ０層〜Ｌ３層のいずれにおいても、情報再生時に不要光の影響を十分に低減できること分かった。
【００４３】
一方、比較例１（ｔ１＝１２μｍ）の６層光記録媒体では、表１に示すように、Ｌ２層及びＬ３層の情報再生時の不要光クロストークはこの例の媒体と同等の結果が得られた。しかしながら、Ｌ０層及びＬ１層の情報再生時の不要光クロストークがそれぞれ、−２２ｄＢ及び−２６ｄＢとなり、この例の媒体に比べて不要光クロストークが大きくなった。すなわち、比較例１の６層光記録媒体では、Ｌ０層及びＬ１層の情報再生時に不要光の影響を低減できないことが分かった。
【００４４】
この原因は、比較例１の媒体では、すべてのスペーサ層の厚みを等しくしたことにより、図４（ａ）〜（ｄ）で示したＭＯＤＥ０＿１２、ＭＯＤＥ０＿２４、ＭＯＤＥ１＿２３及びＭＯＤＥ１＿３５の不要光が抑制できないためであると考えられる。具体的には、比較例１の媒体のＬ０層に光を集光して再生した際には、Ｌ１層及びＬ２層で反射した光がそれぞれＬ２層及びＬ４層の裏面（光入射側とは反対側の面）で集光され、次いで、その集光光がＬ２層及びＬ４層の裏面で反射され、その後、信号光（Ｌ０層からの反射光）と同一の経路で戻ったためと考えれる（ＭＯＤＥ０＿１２及びＭＯＤＥ０＿２４の不要光）。また、比較例１の媒体のＬ１層に光を集光して再生した際には、Ｌ２層及びＬ３層で反射した光がそれぞれＬ３層及びＬ５層の裏面で集光され、次いで、その集光光がＬ３層及びＬ５層の裏面で反射され、その後、信号光と同一の経路で戻ったためと考えられる（ＭＯＤＥ１＿２３及びＭＯＤＥ１＿３５の不要光）。
【００４５】
それに対して、この例の６層光記録媒体では、Ｌ１層とＬ２層との間のスペーサ層の厚さｔ１をその他のスペーサ層の厚さと変えたことにより、図４（ａ）〜（ｄ）で示したＭＯＤＥ０＿１２、ＭＯＤＥ０＿２４、ＭＯＤＥ１＿２３及びＭＯＤＥ１＿３５の不要光は、Ｌ２層〜Ｌ５層の裏面でデフォーカスされる。その結果、そのＬ２層〜Ｌ５層の裏面で反射した光は、信号光と同一の経路には戻らないので、光検出器（不図示）で検出される不要光の光量を低減することができる。
【００４６】
また、この例では、不要光のクロストーク値と再生信号のジッタ値との関係を調べた。その結果を図２に示した。図２に示すように、不要光のクロストーク値が−３０ｄＢより大きくなると、再生光のジッタ値が悪化し始め、−２８ｄＢ以上になると急激にジッタ値が悪化した。また、図２の結果から、不要光クロストークを−２７ｄＢ以下にすることにより、ジッタ値が１０％以下となり良好な再生特性が得られることが分かった。上記図２の結果から、不要光のクロストーク値の好適な範囲は、−２７ｄＢ以下、好ましくは−２８ｄＢ以下、より好ましくは−３０ｄＢ以下であることが分かった。この不要光のクロストーク値と再生信号のジッタ値との関係の評価結果を、上記表１の不要光クロストークの欄に◎、○及び×で記載した。なお、◎、○及び×の評価基準は以下の通りである。
◎：不要光クロストークが−３０ｄＢより小さい
○：不要光クロストークが−２７ｄＢ〜−３０ｄＢ
×：不要光クロストークが−２７ｄＢより大きい
【００４７】
上述のように、この例の６層光記録媒体では、Ｌ１層とＬ２層との間のスペーサ層のみを他のスペーサ層より厚くし、且つ、Ｌ４層の光入射側とは反対側の反射率を低くすることにより、各情報記録層間の多重反射の影響を軽減するとともに、光入射側に最も近い情報記録層Ｌ５から光入射側に最も遠い情報記録層Ｌ０までのトータルの厚さをできる限り薄くすることができることが分かった。すなわち、この例の６層光記録媒体では、より簡易な構造で、各情報記録層間の多重反射の影響を軽減するとともに、球面収差補正が容易となり、多層記録媒体の作製マージンが増え且つ安価な多層光記録媒体を提供することができることが分かった。
【実施例２】
【００４８】
実施例２では、実施例１と同様に、６層光記録媒体について説明する。この例の６層光記録媒体では、Ｌ１層とＬ２層との間のスペーサ層の厚さｔ１を１４μｍとしたこと以外は、実施例１と同じ構造とした。この例の６層光記録媒体の膜構成の詳細を下記表２に示した。
【００４９】
【表２】
2008293572.tif 000004
【００５０】
この例の６層光記録媒体に対しても、実施例１と同様にして、Ｌ０層〜Ｌ３層の情報再生時における不要光のクロストーク値ＣＴを求め、その評価結果を表２の不要光クロストークの欄に記載した。なお、表２の不要光クロストークの欄に記載の評価◎、○及び×の基準は実施例１と同様である。
【００５１】
また、この例では、比較のため、スペーサ層の厚さを全て同じにし且つそれ以外の構成は実施例２の６層光記録媒体と同様にした６層光記録媒体（比較例２）に対しても、同様に上記評価を行った。比較例２の媒体に対する評価結果も表２に併せて記載した（表２中のｔ１＝１２μｍの欄）。
【００５２】
表２から明らかなように、この例の６層光記録媒体では、Ｌ０層〜Ｌ３層の情報再生時の不要光クロストークは、それぞれ−２８ｄＢ、−３１ｄＢ、−３０ｄＢ及び−３２ｄＢとなり、Ｌ０層〜Ｌ３層のいずれの再生時においても、不要光の影響を十分に低減できることが分かった。
【００５３】
一方、比較例２（ｔ１＝１２μｍ）の６層光記録媒体では、表２に示すように、Ｌ２層及びＬ３層の情報再生時の不要光クロストークはこの例の媒体と同等の結果が得られた。しかしながら、Ｌ０層及びＬ１層の情報再生時の不要光クロストークがそれぞれ、−２２ｄＢ及び−２６ｄＢとなり、この例の媒体に比べて不要光クロストークが大きくなった。すなわち、比較例２の６層光記録媒体では、Ｌ０層及びＬ１層の情報再生時に不要光の影響を低減できないことが分かった。
【００５４】
上述のように、この例の６層光記録媒体では、Ｌ１層とＬ２層との間のスペーサ層のみを他のスペーサ層より厚くし、且つ、Ｌ４層の光入射側とは反対側の反射率を低くすることにより、各情報記録層間の多重反射の影響を軽減するとともに、光入射側に最も近い情報記録層Ｌ５から光入射側に最も遠い情報記録層Ｌ０までのトータルの厚さをできる限り薄くすることができることが分かった。すなわち、この例の６層光記録媒体においても、実施例１と同様に、より簡易な構造で、各情報記録層間の多重反射の影響を軽減するとともに、球面収差補正が容易となり、多層記録媒体の作製マージンが増え且つ安価な多層光記録媒体を提供することができることが分かった。
【００５５】
また、ここで、この例の６層光記録媒体と実施例１の６層光記録媒体とを比較すると、表１及び表２に記載の評価結果から明らかなように、この例の６層光記録媒体では、実施例１の６層光記録媒体に比べて、Ｌ０層及びＬ１層の情報再生時の不要光クロストークが大きくなっていることが分かる。これは、この例の６層光記録媒体では、Ｌ１層とＬ２層との間のスペーサ層の厚さｔ１と、他のスペーサ層の厚さとの差（２μｍ）を、実施例１の６層光記録媒体（５μｍ）に比べて小さくしたため、図４（ａ）〜（ｄ）で示したＭＯＤＥ０＿１２、ＭＯＤＥ０＿２４、ＭＯＤＥ１＿２３及びＭＯＤＥ１＿３５の不要光のＬ２層〜Ｌ５層の裏面におけるデフォーカスの度合いが実施例１に比べて小さくなり、その結果、Ｌ２層〜Ｌ５層の裏面で反射した光の経路が、信号光の経路により近くなり、光検出器での不要光と信号光との分離が実施例１に比べて不十分になったためであると考えられる。
【００５６】
上記実施例１及び２の評価結果から、Ｌ１層とＬ２層との間のスペーサ層の厚さｔ１と、他のスペーサ層の厚さとの差を２μｍよりさらに小さくすると、Ｌ０層及びＬ１層の情報再生時の不要光クロストークがさらに大きくなり、−２７ｄＢ（ジッタ値が１０％）より大きくなることが予測される。それゆえ、上記実施例１及び２の評価結果から、Ｌ１層とＬ２層との間のスペーサ層の厚さｔ１と、他のスペーサ層の厚さとの差は、２μｍ以上にすることがより好ましいことが分かった。
【００５７】
なお、実施例１及び２では、Ｌ１層とＬ２層との間のスペーサ層の厚さｔ１を、他のスペーサ層の厚さより２μｍ以上厚くしたが、逆に、Ｌ１層とＬ２層との間のスペーサ層の厚さｔ１を、他のスペーサ層の厚さより２μｍ以上薄くしても良い。ただし、上述したように、情報記録層間のスペーサ層の厚さ（層間距離）は少なくとも１０μｍ程度必要であるので、Ｌ１層とＬ２層との間のスペーサ層の厚さｔ１を、他のスペーサ層の厚さより２μｍ以上薄くする場合には、他のスペーサ層を厚くする必要がある。それゆえ、この場合には、カバー層の表面から光入射側に最も遠い情報記録層までの距離が大きくなり、上述した層間における球面収差補正量が増大してしまう恐れがある。それゆえ、Ｌ１層とＬ２層との間のスペーサ層の厚さｔ１は、他のスペーサ層の厚さより２μｍ以上厚くすることがより好ましい。なお、Ｌ１層とＬ２層との間のスペーサ層の厚さｔ１と、他のスペーサ層の厚さとの差の上限値は、情報記録層の層数、用いるドライブの球面収差補正の性能等に応じて変化し得るが、例えば、現在のドライブ性能では、６層光記録媒体において、その上限値は１５μｍ程度である。
【実施例３】
【００５８】
実施例３では、実施例１と同様に、６層光記録媒体について説明する。この例の６層光記録媒体では、各情報記録層の第１及び第２誘電体層並びに熱吸収層の膜厚を変えて、各情報記録層の実効反射率（未記録部検出反射率）が約２．９％〜３．０％になるように調整した。第１及び第２誘電体層並びに熱吸収層の膜厚を変えたこと以外は、実施例１と同じ構造とした。この例の６層光記録媒体の膜構成の詳細を下記表３に示した。
【００５９】
【表３】
2008293572.tif 000005
【００６０】
この例の６層光記録媒体に対しても、実施例１と同様にして、Ｌ０層〜Ｌ３層の情報再生時における不要光のクロストーク値ＣＴを求め、その評価結果を表３の不要光クロストークの欄に記載した。なお、表３の不要光クロストークの欄に記載の評価◎、○及び×の基準は実施例１と同様である。
【００６１】
また、この例では、比較のため、スペーサ層の厚さを全て同じにし且つそれ以外の構成は実施例３の６層光記録媒体と同様にした６層光記録媒体（比較例３）に対しても同様に上記評価を行った。比較例３の媒体に対する評価結果も表３に併せて記載した（表３中のｔ１＝１２μｍの欄）。
【００６２】
表３から明らかなように、この例の６層光記録媒体では、Ｌ０層〜Ｌ３層の情報再生時の不要光クロストークがそれぞれ−４０ｄＢ以下、−４０ｄＢ以下、−２８ｄＢ及び−３１ｄＢとなり、Ｌ０層〜Ｌ３層のいずれ再生時においても、不要光の影響を十分に低減できることが分かった。
【００６３】
一方、比較例３の媒体では、表３から明らかなように、Ｌ２層及びＬ３層の情報再生時の不要光クロストークはこの例の媒体と同等の結果が得られた。しかしながらが、Ｌ０層及びＬ１層の情報再生時の不要光クロストークがそれぞれ、−２０ｄＢ及び−２５ｄＢとなり、比較例３の６層光記録媒体では、Ｌ０層及びＬ１層の情報再生時に不要光の影響を低減できないことが分かった。
【００６４】
上述のように、この例の６層光記録媒体では、Ｌ１層とＬ２層との間のスペーサ層のみを他のスペーサ層より厚くし、且つ、Ｌ４層の光入射側とは反対側の反射率を低くすることにより、各情報記録層間の多重反射の影響を軽減するとともに、光入射側に最も近い情報記録層Ｌ５から光入射側に最も遠い情報記録層Ｌ０までのトータルの厚さをできる限り薄くすることができることが分かった。すなわち、この例の６層光記録媒体においても、実施例１と同様に、より簡易な構造で、各情報記録層間の多重反射の影響を軽減するとともに、球面収差補正が容易となり、多層記録媒体の作製マージンが増え且つ安価な多層光記録媒体を提供することができることが分かった。
【実施例４】
【００６５】
実施例４では、実施例１と同様に、６層光記録媒体について説明する。この例の６層光記録媒体では、各情報記録層の第１及び第２誘電体層並びに熱吸収層の膜厚を変えて、各情報記録層の実効反射率（未記録部検出反射率）が約３．１％〜３．３％になるように調整した。各情報記録層の第１及び第２誘電体層並びに熱吸収層の膜厚を変えたこと以外は、実施例１と同じ構造とした。この例の６層光記録媒体の膜構成の詳細を下記表４に示した。
【００６６】
【表４】
2008293572.tif 000006
【００６７】
この例の６層光記録媒体に対しても、実施例１と同様にして、Ｌ０層〜Ｌ３層の情報再生時における不要光のクロストーク値ＣＴを求め、その評価結果を表４の不要光クロストークの欄に記載した。なお、表４の不要光クロストークの欄に記載の評価◎、○及び×の基準は実施例１と同様である。
【００６８】
また、この例では、比較のため、スペーサ層の厚さを全て同じにし且つそれ以外の構成は実施例４の６層光記録媒体と同様にした６層光記録媒体（比較例４）に対しても同様に上記評価を行った。比較例４の媒体に対する評価結果も表４に併せて記載した（表４中のｔ１＝１２μｍの欄）。
【００６９】
表４から明らかなように、この例の６層光記録媒体では、Ｌ０層〜Ｌ３層の情報再生時の不要光クロストークがそれぞれ−４０ｄＢ以下、−４０ｄＢ以下、−２７ｄＢ及び−２９ｄＢとなり、Ｌ０層〜Ｌ３層のいずれの再生時においても、不要光の影響を十分に低減できることが分かった。
【００７０】
一方、比較例４の媒体では、表４から明らかなように、Ｌ２層及びＬ３層の情報再生時の不要光クロストークはこの例の媒体と同等の結果が得られた。しかしながらが、Ｌ０層及びＬ１層の情報再生時の不要光クロストークがそれぞれ、−２０ｄＢ及び−２５ｄＢとなり、比較例４の６層光記録媒体では、Ｌ０層及びＬ１層の情報再生時には不要光の影響を低減できないことが分かった。
【００７１】
上述のように、この例の６層光記録媒体では、Ｌ１層とＬ２層との間のスペーサ層のみを他のスペーサ層より厚くし、且つ、Ｌ４層の光入射側とは反対側の反射率を低くすることにより、各情報記録層間の多重反射の影響を軽減するとともに、光入射側に最も近い情報記録層Ｌ５から光入射側に最も遠い情報記録層Ｌ０までのトータルの厚さをできる限り薄くすることができることが分かった。すなわち、この例の６層光記録媒体においても、実施例１と同様に、より簡易な構造で、各情報記録層間の多重反射の影響を軽減するとともに、球面収差補正が容易となり、多層記録媒体の作製マージンが増え且つ安価な多層光記録媒体を提供することができることが分かった。
【実施例５】
【００７２】
実施例５では、実施例１と同様に、６層光記録媒体について説明する。この例の６層光記録媒体では、各情報記録層の第１及び第２誘電体層を屈折率２のＳｉＮ膜で形成し且つ第１及び第２誘電体層並びに熱吸収層の膜厚を変えて、各情報記録層の実効反射率（未記録部検出反射率）が約２．０％〜２．１％になるように調整した。各情報記録層の第１及び第２誘電体層の形成材料及び膜厚並びに熱吸収層の膜厚を変えたこと以外は、実施例１と同じ構造とした。この例の６層光記録媒体の膜構成の詳細を下記表５に示した。
【００７３】
【表５】
2008293572.tif 000007
【００７４】
この例の６層光記録媒体に対しても、実施例１と同様にして、Ｌ０層〜Ｌ３層の不要光のクロストーク値ＣＴを求め、その評価結果を表５の不要光クロストークの欄に記載した。なお、表５の不要光クロストークの欄に記載の評価◎、○及び×の基準は実施例１と同様である。
【００７５】
また、この例では、比較のため、スペーサ層の厚さを全て同じにし且つそれ以外の構成は実施例５の６層光記録媒体と同様にした６層光記録媒体（比較例５）に対しても同様に上記評価を行った。比較例５の媒体に対する評価結果も表５に併せて記載した（表５中のｔ１＝１２μｍの欄）。
【００７６】
表５から明らかなように、この例の６層光記録媒体では、Ｌ０層〜Ｌ３層の情報再生時の不要光クロストークがそれぞれ−４０ｄＢ以下、−４０ｄＢ以下、−３５ｄＢ及び−３６ｄＢとなり、Ｌ０層〜Ｌ３層のいずれの再生時においても、不要光の影響を十分に低減できることが分かった。また、この例の６層光記録媒体では、上記実施例１〜４に比べて、Ｌ２層及びＬ３層の不要光クロストークがより低減できることが分かった。
【００７７】
一方、比較例５の媒体では、表５から明らかなように、Ｌ１層〜Ｌ３層の情報再生時の不要光クロストークは十分に低減できているが、Ｌ０層の情報再生時の不要光クロストークが−２５ｄＢとなり、Ｌ０層の情報再生時には不要光の影響を低減できないことが分かった。
【００７８】
ここで、実施例１及び実施例３〜５の６層光記録媒体の不要光クロストークを比較すると（表１及び表３〜５を参照）、各情報記録層の実効反射率（表中の未記録部検出反射率）が大きくなると、Ｌ２層及びＬ３層の情報再生時の不要光クロストークが大きくなっていることが分かる。また、図２に示した不要光クロストークとジッタ値との関係からすると、不要光クロストークが−２８ｄＢでジッタ値が急激に増加し始めているので、より安定して良好な再生特性を得るためには、不要光クロストークが−２８ｄＢ以下とすることが好ましいことが分かる。以上の評価結果からすると、各情報記録層の実効反射率は約３．０以下にすることが好ましいことが分かる。
【実施例６】
【００７９】
実施例６では、実施例１と同様に、６層光記録媒体について説明する。この例の６層光記録媒体では、不要光が集光される得るＬ２〜Ｌ５層のうち、Ｌ４層のみで、第１誘電体層の膜厚を第２誘電体層の膜厚より薄くした。すなわち、不要光が集光される得るＬ２〜Ｌ５層のうち、Ｌ４層のみで、光入射側から見た反射率（下記表６中の順入射単層未記録部反射率）を光入射側とは反対側から見た反射率（下記表６中の逆入射単層未記録部反射率）より大きくした。また、Ｌ２層、Ｌ３層及びＬ５層では第１及び第２誘電体層の膜厚を同じにし、入射側から見た反射率と光入射側とは反対側から見た反射率を同じにした。Ｌ４層で、第１誘電体層の膜厚を第２誘電体層の膜厚より薄くし、Ｌ２層、Ｌ３層及びＬ５層で第１及び第２誘電体層の膜厚を同じにしたこと以外は、実施例１と同じ構造とした。この例の６層光記録媒体の膜構成の詳細を下記表６に示した。
【００８０】
【表６】
2008293572.tif 000008
【００８１】
この例の６層光記録媒体に対しても、実施例１と同様にして、Ｌ０層〜Ｌ３層の不要光のクロストーク値ＣＴを求め、その評価結果を表６の不要光クロストークの欄に記載した。なお、表６の不要光クロストークの欄に記載の評価◎、○及び×の基準は実施例１と同様である。
【００８２】
また、この例では、比較のため、スペーサ層の厚さを全て同じにし且つそれ以外の構成は実施例６の６層光記録媒体と同様にした６層光記録媒体（比較例６）に対しても同様に上記評価を行った。比較例５の媒体に対する評価結果も表６に併せて記載した（表６中のｔ１＝１２μｍの欄）。
【００８３】
表６から明らかなように、この例の６層光記録媒体では、Ｌ０層〜Ｌ３層の情報再生時の不要光クロストークがそれぞれ−３２ｄＢ、−４０ｄＢ以下、−３０ｄＢ及び−２９ｄＢとなり、Ｌ０層〜Ｌ３層のいずれの再生時においても、不要光の影響を十分に低減できることが分かった。
【００８４】
一方、比較例６の媒体では、表６から明らかなように、Ｌ２層及びＬ３層の情報再生時の不要光クロストークはこの例の媒体と同等の結果が得られた。しかしながら、Ｌ０層及びＬ１層の情報再生時の不要光クロストークがそれぞれ、−１８ｄＢ及び−２２ｄＢとなり、比較例６の６層光記録媒体では、Ｌ０層及びＬ１層の情報再生時には不要光の影響を低減できないことが分かった。
【００８５】
上述のように、この例の６層光記録媒体では、Ｌ１層とＬ２層との間のスペーサ層のみを他のスペーサ層より厚くし、且つ、不要光が集光される得るＬ２〜Ｌ５層のうち、Ｌ４層のみで光入射側とは反対側の反射率を低くすることにより、各情報記録層間の多重反射の影響を軽減するとともに、光入射側に最も近い情報記録層Ｌ５から光入射側に最も遠い情報記録層Ｌ０までのトータルの厚さをできる限り薄くすることができることが分かった。すなわち、この例の６層光記録媒体においても、実施例１と同様に、より簡易な構造で、各情報記録層間の多重反射の影響を軽減するとともに、球面収差補正が容易となり、多層記録媒体の作製マージンが増え且つ安価な多層光記録媒体を提供することができることが分かった。
【００８６】
なお、実施例６では、Ｌ０層及びＬ１層を実施例１と同様の構造にし、Ｌ０層及びＬ１層の第１誘電体層及び第２誘電体層を異なる膜厚で形成した例を説明したが、本発明はこれに限定されない。Ｌ０層及びＬ１層は不要光が集光されない情報記録層であるので、Ｌ０層及びＬ１層の第１誘電体層及び第２誘電体層の膜厚を同じ膜厚で形成してもよい。
【００８７】
［比較例７］
比較例７では、実施例１と同様に、６層光記録媒体について説明する。この例の６層光記録媒体では、不要光が集光され得るＬ２層〜Ｌ５層の第１誘電体層の膜厚を第２誘電体層の膜厚を同じにした。すなわち、Ｌ２層〜Ｌ５層では入射側から見た反射率（下記表７中の順入射単層未記録部反射率）と光入射側とは反対側から見た反射率（下記表７中の逆入射単層未記録部反射率）を同じにし、Ｌ１層のみで、光入射側から見た反射率を光入射側とは反対側から見た反射率より大きくした。Ｌ２層〜Ｌ５層において第１及び第２誘電体層の膜厚を同じにしたこと以外は、実施例１と同じ構造とした。この例の６層光記録媒体の膜構成の詳細を下記表７に示した。
【００８８】
【表７】
2008293572.tif 000009
【００８９】
この例の６層光記録媒体に対しても、実施例１と同様にして、Ｌ０層〜Ｌ３層の不要光のクロストーク値ＣＴを求め、その評価結果を表７の不要光クロストークの欄に記載した。なお、表７の不要光クロストークの欄に記載の評価◎、○及び×の基準は実施例１と同様である。
【００９０】
また、この例では、参考のため、スペーサ層の厚さを全て同じにし且つそれ以外の構成は比較例７の６層光記録媒体と同様にした６層光記録媒体（参考例１）に対しても同様に上記評価を行った。参考例１の媒体に対する評価結果も表７に併せて記載した（表７中のｔ１＝１２μｍの欄）。
【００９１】
表７から明らかなように、比較例７の６層光記録媒体では、Ｌ０層、Ｌ１層及びＬ３層の情報再生時における不要光クロストークは十分に低減されているが、Ｌ２層の情報再生時における不要光クロストークが−２６ｄＢとなり、比較例７の６層光記録媒体では、Ｌ２層の情報再生時には不要光の影響を低減できないことが分かった。これは、比較例７では、実施例１〜６の６層光記録媒体のようにＬ４層を不要光に対して反射防止構造でない（光入射側から見た反射率とその反対側から見た反射率とが同じである）ので、図４（ｅ）に示したＭＯＤＥ２＿３４の不要光の影響を低減することができないためであると考えられる。
【００９２】
また、参考例１の６層光記録媒体では、Ｌ３層の情報再生時における不要光クロストークは十分に低減されているが、Ｌ０層〜Ｌ２層の情報再生時における不要光クロストークがそれぞれ−１８ｄＢ、−２２ｄＢ及び−２６ｄＢとなり、参考例１の６層光記録媒体では、Ｌ０層〜Ｌ２層の情報再生時には不要光の影響を低減できないことが分かった。
【００９３】
［比較例８］
比較例８では、実施例１と同様に、６層光記録媒体について説明する。この例の６層光記録媒体では、Ｌ０層とＬ１層との間のスペーサ層の厚さｔ０を１７μｍとし、その他のスペーサ層の厚さを全て１２μｍとした。スペーサ層の膜厚を変えたこと以外は、実施例１と同様の構成とした。この例の６層光記録媒体の膜構成の詳細を下記表８に示した。
【００９４】
【表８】
2008293572.tif 000010
【００９５】
この例の６層光記録媒体に対しても、実施例１と同様にして、Ｌ０層〜Ｌ３層の不要光のクロストーク値ＣＴを求め、その評価結果を表８の不要光クロストークの欄に記載した。なお、表８の不要光クロストークの欄に記載の評価◎、○及び×の基準は実施例１と同様である。
【００９６】
また、この例では、参考のため、スペーサ層の厚さを全て同じにし且つそれ以外の構成は比較例８の６層光記録媒体と同様にした６層光記録媒体（参考例２）に対しても同様に上記評価を行った。参考例２の媒体に対する評価結果も表８に併せて記載した（表８中のｔ１＝１２μｍの欄）。
【００９７】
表８から明らかなように、比較例８の６層光記録媒体では、Ｌ０層、Ｌ２層及びＬ３層の情報再生時における不要光クロストークは十分に低減されているが、Ｌ１層における不要光クロストークが−２６ｄＢとなり、比較例８の６層光記録媒体では、Ｌ１層の情報再生時には不要光の影響を低減できないことが分かった。比較例８では、Ｌ０層とＬ１層との間のスペーサ層の厚さｔ０のみを変えているが、この場合、図４（ｃ）及び４（ｄ）に示したＭＯＤＥ１＿２３及びＭＯＤＥ１＿３５の不要光は集光する情報記録層においてデフォーカスされないので、これらのＭＯＤＥ１＿２３及びＭＯＤＥ１＿３５の不要光の影響を低減できない。それゆえ、この例の６層光記録媒体では、Ｌ１層の情報再生時の不要光クロストークが増大しているものと考えられる。
【００９８】
上記実施例１〜６では、情報記録層を６層有する多層光記録媒体について説明したが、本発明は、これに限定されず、情報記録層を５層以上有する多層光記録媒体であれば適用可能である。情報記録層が５層または７層以上になっても、少なくとも図４（ａ）、（ｂ）、（ｃ）及び（ｅ）に示した不要光は発生するので、情報記録層を５層または７層以上有する多層光記録媒体に対して本発明を適用しても、上述した原理と同様の原理でそれらの不要光を抑制することができるので、同様の効果が得られる。
【産業上の利用可能性】
【００９９】
本発明の情報記録層を５層以上有する多層光記録媒体では、より簡易な構造で、不要光の影響を低減すると共に、多層化（光入射側の最も近い情報記録層から最も遠い情報記録層までの距離の増大）に伴う球面収差補正等の問題が解消される。それゆえ、本発明の多層光記録媒体は、情報記録層を５層以上有する多層光記録媒体として最適である。
【図面の簡単な説明】
【０１００】
【図１】図１は、実施例１の多層光記録媒体の概略構成図である。
【図２】図２は、不要光クロストークとジッタ値との関係を示した図である。
【図３】図３は、従来の多層光記録媒体の概略構成図であり、図３（ａ）はスペーサ層の厚さが全て同じ場合の多層光記録媒体の概略構成図であり、図３（ｂ）は隣り合うスペーサ層の厚さを変化させた場合の多層光記録媒体の概略構成図である。
【図４】図４は、不要光の発生形態を説明するための模式図であり、図４（ａ）がＭＯＤＥ０＿１２の不要光であり、図４（ｂ）がＭＯＤＥ０＿２４の不要光であり、図４（ｃ）がＭＯＤＥ１＿２３の不要光であり、図４（ｄ）がＭＯＤＥ１＿３５の不要光であり、図４（ｅ）がＭＯＤＥ２＿３４の不要光であり、そして、図４（ｆ）がＭＯＤＥ３＿４５の不要光である。
【図５】図５は、情報記録層の実効反射率と不要光クロストークとの関係を示した図である。
【図６】図６は、本発明の６層光記録媒体において、不要光の影響が低減できる原理を説明するための図である。
【符号の説明】
【０１０１】
１  基板
２  カバー層
１０〜１４  スペーサ層
１００  ６層光記録媒体
１０１  第１誘電体層
１０２  熱吸収層
１０３  第２誘電体層
１０４  反射層
Ｌ０〜Ｌ５  情報記録層
【図１】
2008293572.tif 000011
【図２】
2008293572.tif 000012
【図３】
2008293572.tif 000013
【図４】
2008293572.tif 000014
【図５】
2008293572.tif 000015
【図６】
2008293572.tif 000016